(57)【特許請求の範囲】
【請求項１】
湾曲した金属シート（１４）を型押しすることによって成形するための装置であって、
−変形可能で、且つ実質的に非圧縮性の材料から成るパンチ（１１）と、
−長手方向軸（Ｚ）に沿って前記パンチ（１１）を打撃することに適合したハンマー（１２）と、
を備える装置において、
前記装置は、
−この方向（Ｚ）における前記金属シート（１４）の塑性変形を可能にする速度（ＶZ）を前記ハンマー（１２）に与えることに適合した磁界を発生するための手段（１３）と、
−長手方向軸（Ｚ）の周りに実質的に回転対称である所定形状のダイ（１０）と、
を備え、
前記パンチ（１１）は、前記長手方向軸（Ｚ）の周りに回転対称であり、且つ前記ダイ（１０）に面して配置されることに適合し、それによって、前記パンチ（１０）は、前記金属シート（１４）と前記ダイ（１０）との間にゼロでない所定距離Ｇを有することを特徴とする、装置。
【請求項２】
前記パンチ（１１）は、前記長手方向軸に垂直な、自身の半径方向の寸法（Ｒ）と同じ桁数の大きさの長手方向の寸法（Ｈ）を有することを特徴とする、請求項１に記載の装置。
【請求項３】
前記金属シート（１４）の塑性変形を可能にする最小の軸方向速度（ＶZ_min）よりも大きいか、又は最小の軸方向速度（ＶZ_min）と等しい軸方向速度（ＶZ）を前記ハンマー（１２）に与えるための手段を備えることを特徴とする、請求項１又は２に記載の装置。
【請求項４】
前記軸方向速度（ＶZ）は、２０ｍ／ｓよりも大きいことを特徴とする、請求項３に記載の装置。
【請求項５】
前記パンチ（１１）は、０．５に近いポアソン比を有する非圧縮性のゴム状弾性体から成ることを特徴とする、請求項１から４のいずれか一項に記載の装置。
【請求項６】
前記ダイ（１０）の端部壁（１５）は、前記パンチ（１１）の前面に対するストッパを形成することを特徴とする、請求項１から５のいずれか一項に記載の装置。
【請求項７】
請求項１から６のいずれか一項に記載の成形装置を用いて、湾曲した金属シート（１４）を型押しすることによって変形させるための方法であって、以下のステップである、即ち、
−前記ダイ（１０）の中に前記金属シート（１４）を配置するステップと
−前記金属シート（１４）の内側に前記パンチ（１１）を配置するステップと、
−この方向（Ｚ）における前記金属シート（１４）の塑性変形を可能にする最小速度（ＶZ_min）よりも大きな速度（ＶZ）を前記ハンマー（１２）に与える磁界を発生するステップと、
−前記長手方向軸（Ｚ）に沿って、前記パンチ（１１）に対して前記ハンマー（１２）を打撃するステップと、
−前記金属シート（１４）の塑性変形を得るのに十分な半径方向衝撃速度ＶRで、前記パンチ（１１）を半径方向に変形させるステップと、
を備えることを特徴とする、方法。
【請求項８】
前記ダイ（１０）は、前記金属シート（１４）と前記ダイ（１０）との間に、ゼロでない距離Ｇを有するように具現化されることを特徴とする、請求項７に記載の、型押しによる変形のための方法。
【発明の詳細な説明】
【技術分野】
【０００１】
本発明は、材料成形の分野に関する。
【０００２】
本発明は、特に、型押しによって金属部品を成形するための装置及び方法を狙いとする。
【背景技術】
【０００３】
主導産業（航空、宇宙及び自動車の分野、又は他の製造産業）において、部品を整形する際、要求されると共に必要である精度は、高くなる可能性があり、且つこれらの要求を満足するために適所に投入される技術は、ますます複雑になっている。
【０００４】
金属部品を整形しようとする場合、型押しは、極めて頻繁に選択される方法である。その理由は、この方法は信頼性があり、且つ非常に容易に制御できるからである。型押しの本質は、圧力の作用下での、板材料の塑性変形にあり、それによって、板に所定の型の形状を付与する。その技術は、一般に金属材料（鋼鉄、アルミニウムなど）に使用されるものの、該技術はまた、ＰＶＣ、ポリエチレン、ポリカーボネートなどのような多くのプラスチック材料にも適用可能である。
【０００５】
型押しによる成形を実行するための異形例の１つは、弾性成形（ゲーリンプロセス，Ｇｕｅｒｉｎ  ｐｒｏｃｅｓｓ）として知られるプロセスである。弾性成形の原理は、ゴム状弾性体に（例えば、ラムによって）応力を加えるものであり、ゴム状弾性体は、その場合、パンチ又はダイの機能を実行する。ゴム状弾性体は、自身が受ける圧力を、変形させるべき板に伝達する。型押し動作の間に、板はゴム弾性体の形状に沿う。
【０００６】
特許文献１（アイソフォーム、１９８８）は、プランジャーの作用の下で変形可能なパンチを備えた、シート材料を型押しするための方法及び装置に関するが、この分野では特に知られた特許文献である。
【０００７】
しかしながら、この方法の１つの欠点は、小さな厚さの軽量金属（例えば、アルミニウム）において、浅い型押し作業を実行することだけが可能だという事実にある。実際に、その方法は、１．５ｍｍのシート金属厚さに限られる。
【０００８】
この整形方法の別の欠点は、弾性復帰という欠点であり、弾性復帰は、成形されるべき部品が緩和した後に生じる。この効果は、問題とする材料に依存して、多かれ少なかれ存在する。そして、この問題は、期待した精度を考慮する際、もはや無視できない場合に、問題であることが証明されるかもしれない。
【０００９】
特許文献２は、実質的に平坦な形状の変形可能なパンチを備えた、平坦なシート材料を型押しするための方法及び装置を開示するが、この特許文献も知られている。
【先行技術文献】
【特許文献】
【００１０】
【特許文献１】欧州特許出願公開第０３７６８０８号明細書
【特許文献２】米国特許第７９５４３５７号明細書
【発明の概要】
【発明が解決しようとする課題】
【００１１】
本発明の目的は、特に、弾性復帰を著しく減少させると共に、弾性成形の原理を、鋼鉄又はインコネル、及び／又は大きな厚さを有するなどの金属に適用するための、有効な解決法を提供することである。
【課題を解決するための手段】
【００１２】
本発明は、第一に、湾曲した金属シートを型押しすることによって成形するための装置を狙いとし、前記装置は、
−変形可能で、且つ実質的に非圧縮性の材料から成るパンチと、
−長手方向軸（Ｚ）に沿ってパンチを打撃することに適合したハンマーと、
を備える。
【００１３】
本装置は、磁界を発生させるための手段を備え、該磁界は、この方向（Ｚ）における所定値よりも大きな速度（ＶZ）をハンマーに与えることに適合している。
【００１４】
本装置は、長手方向軸（Ｚ）の周りに実質的に回転対称である所定形状のダイを備える。そしてパンチは、長手方向軸（Ｚ）の周りに回転対称であり、且つダイに面して配置されることに適合し、それによって、パンチは、金属シートとダイとの間に、ゼロではない所定距離Ｇを有する。
【００１５】
前記ゼロではない所定距離Ｇは、金属シート１４が移動中に設定され得ることを保証できるようにする。具体的には、前記金属シート１４は、有利なことに、ダイ１０といかなる点でも接触しないように位置決めされ、これによって、金属シート１４の高い衝撃速度を得ることが可能になる。この高い衝撃速度は、金属シート１４の動的変形、即ち、高速変形を可能にする。この高速変形は、より効率的な成形、及び更には弾性復帰における減少を可能にする。１つの特別な実施形態において、パンチは、長手方向軸に垂直な、自身の半径方向の寸法（Ｒ）よりも大きいか、又は半径方向の寸法（Ｒ）に等しいか、若しくは半径方向の寸法（Ｒ）と同じオーダーの大きさの長手方向の寸法（Ｈ）を有する。
【００１６】
このように、前記パンチは、ハンマーによって軸方向に打撃されるのに続いて、少なくとも半径方向に変形され、且つ、従って、特に前記パンチの周辺上に配置された金属シートを成形することが可能である。
【００１７】
これは、型押しによる成形用の、現存する装置で起こることと反対である。現存する装置では、パンチは、ハンマーの軸方向の衝撃に続いて軸方向に変形され、且つ前記パンチの長手方向の端部に沿ってのみ配置される金属シートを成形する。
【００１８】
磁界を発生するための手段は、高い打撃速度を発生させるために、限られた持続時間の間、事前に選択された強度のパンチに加速度を伝達する。
【００１９】
理解されることであろうが、この装置の効果は、パンチに圧力を高速で印加することを可能にし（生成される力の電磁気的性質によって可能になる）、その結果、パンチは、前記シートが適用されるダイの形状に対応して金属シートを非常に急速に変形させる。
【００２０】
本装置は、有利なことに、金属シートの塑性変形を得るための最小軸方向速度（ＶZ_min）よりも大きいか、又は最小軸方向速度（ＶZ_min）に等しい軸方向速度（ＶZ）をハンマーに与えるための手段を備える。軸方向速度（ＶZ）は、１つの特別な実施形態では、２０ｍ／ｓよりも大きい。１つの特別な実施形態では、パンチは、０．５に近いポアソン比を有する非圧縮性のゴム状弾性体から成る。
【００２１】
具体的には、驚くべきこととして観察されてきたことであるが、ゴム状弾性体が、高速で移動するハンマー（打撃手段）によって応力を加えられる場合、ゴム状弾性体は粘弾性的挙動を有し、この粘弾性的挙動は、一方で、部品をより効率的に成形すること（即ち、ダイに対してより順応すること）に帰着し、他方で、成形された部品の弾性復帰を減少させることに帰着する。
【００２２】
変形可能で、且つ実質的に非圧縮性の材料は、ゴム状弾性体タイプの材料を意味すると理解され、ゴム状弾性体タイプの材料は、弾性成形パッドとしての使用に適合する。別の実施形態において、変形可能で、且つ非圧縮性の材料は、フレキシブルな外被によって囲まれた液体によって構成できるであろう。そのような材料は、本技術分野の当業者には良く知られている。
【００２３】
１つの特別な実施形態において、ダイの端部壁は、パンチの前面に対するストッパを形成する。
【００２４】
本発明は、第２態様の下で、説明されるような成形装置と、長手方向軸（Ｚ）の周りに実質的に回転対称である所定形状のダイとを備える成形アセンブリを狙いとし、シートとダイとの間の距離Ｇがゼロでないことを特徴とする。
【００２５】
具体的には、ダイに対する、パンチ／金属シート・アセンブリの半径方向打撃速度ＶRは、この距離Ｇの３乗に比例する。半径方向速度が十分である場合、金属シートは可塑性的挙動を有し、且つダイの内側面の形状に完全に沿う。
【００２６】
本発明は、別の態様の下で、上で説明されたようなアセンブリを用いて、湾曲した金属シートの型押しによる変形のための方法を狙いとし、該方法は以下のステップである、即ち、
−ダイの中に金属シートを配置するステップと、
−金属シートの内側にパンチを配置するステップと、
−この方向（Ｚ）における所定値よりも大きな速度（ＶZ）をハンマーに与える磁界を発生させるステップと、
−長手方向軸（Ｚ）に沿って、パンチに対してハンマーを打撃するステップと、
−金属シートの可塑性変形を得るのに十分な半径方向打撃速度ＶRで、パンチを半径方向に変形させるステップと、
を備える。
【００２７】
有利なことに、ダイは、ゼロではない、金属シートとダイとの間の距離Ｇを有するように具現化される。
【００２８】
本発明の特徴及び利点は、続いて行われる説明によってより良く認識されるであろう。該説明は、非限定的な応用例によって発明の特徴を提示し、添付された図面に基づく。
【図面の簡単な説明】
【００２９】
【図１ａ】図１ａは、第１実施形態による、成形前の、中空ダイと共に使用される弾性成形装置に含まれる要素の概略図を示す。
【図１ｂ】図１ｂは、図１ａの詳細の拡大図を示す。
【図２】図２は、成形の過程における、これら同じ要素の図を示す。
【図３】図３は、成形後の、これら同じ要素の図を示す。
【図４】図４は、別の実施形態による、成形前の、中空ダイと共に使用される弾性成形装置に含まれる要素の概略図を示す。
【図５】図５は、これら同じ要素の断面における平面図を示す。
【発明を実施するための形態】
【００３０】
図が原寸に比例していないことは、第一に注目されるであろう。説明の残りの部分で、用語「金属シート」は、成形されるべき部品を表すために使用されるが、しかし本発明は、より一般には、プラスチック、金属又は他の材料から成る薄板を狙いとする。板が薄いと呼ばれるのは、その寸法の１つが、他の２つよりも著しく小さい場合、典型的には少なくとも大きさが一桁小さい場合である。
【００３１】
装置の１つの典型的な実施形態において、装置はダイ１０と関連付けられる。装置は、ゴム状弾性体パンチ１１と、ハンマー１２と、磁界を発生するための装置１３（これのコイルだけが、図に描かれている）とを更に備える。この装置は、ハンマー１２において強い加速度を発生させることが可能な強力な磁界を生成することに適合し、その結果として、ハンマーは高速でパンチを打撃する。有利なことに、ハンマー１２は、磁界を発生させるための装置１３とは独立している。
【００３２】
ダイ１０、パンチ１１及びハンマー１２は、ここでは、長手方向軸Ｚの周りに回転対称であると仮定される。ダイ１０は、実質的に中空円筒の形状を有し、該中空円筒の上端部は端部壁１５によって閉じられる。そしてダイ１０は、横方向には、ここでは三角形断面の溝部１６を備える。パンチ１１は、ダイ１０の半径よりも僅かに小さな半径を備えた円筒容積によって、図解的に表示される。ここでのハンマー１２は、パンチ１１の半径と全体的に同一と仮定される半径を有し、且つパンチの下面１７を圧迫する。
【００３３】
ここでは円筒形で、その上端部が閉じられている金属シート１４が、ダイ１０の中に挿入され、且つその内側容積の中にパンチ１１を受け入れる。換言すれば、金属シート１４の形状は、管形状に対応していない。閉じられた円筒形状の金属シートの変形は、その上端部で閉じられていることによって影響される。理解されることであろうが、より一般的には、ダイの中に配置された金属シート１４は、単純な曲率で湾曲され、ダイは、軸Ｚの周りに回転対称性を備えた凹形状であり、且つパンチは、実質的に相補の形状である。
【００３４】
金属シート１４は、図１ａにおいて、パンチ１１の端部の形状に沿うものとして表される。１つの異形例の実施形態において、金属シートは閉じた円筒形状であり、且つパンチ１１の側面部分だけに沿う。図４に例示される別の異形例において、金属シート１４は、その上端部で開いた円筒形状である。図５に例示される別の異形例において、金属シート１４は、開いた円筒形状であり、且つパンチ１１の外側面の部分だけに沿う。
【００３５】
注目されるべきことであるが、この典型的な実施形態において、成形装置が動作に入る前に、パンチ１１は、金属シート面の主要部分の上を覆って、金属シート１４と接触している。金属シート１４は、ゼロではない距離Ｇだけ、ダイ１０から間隔をあけて配置される（図１ｂに例示される）。
【００３６】
それほど有利でない実施形態の異形例において（図示せず）、金属シート１４は、成形装置を動作させる前に、ダイ１０と接触し、且つゼロではない距離だけ、パンチ１１から間隔をあけて配置される。
【００３７】
パンチ１１は、ここでは非圧縮性のゴム状弾性体（０．５に近いポアソン比）から成ると仮定され、即ち、その変形は一定体積で生じる。その上、金属シート１４は、パンチ１１の変形に影響を及ぼさないように、十分に薄いことが仮定される。
【００３８】
この典型的な実施形態において、且つ図１ａで見ることができるように、ダイ１０の端部壁１５は、パンチ１１の前面に対するストッパを形成する。それが意味するのは、この端部壁１５は、貫通開口部を有していないことである。
【００３９】
ハンマー１２は、材料及び特性が本技術分野の当業者に既知のものであり、且つ、それ故に、ここではより詳細に説明されない。
【動作モード】
【００４０】
磁界を発生させるための装置１３のコイルは、ハンマー１２をゴム状弾性体パンチ１１に向けて移動させる磁界を発生させる。それ故に、パンチ１１は軸方向に圧縮されるであろう。そして、その非圧縮性及びダイの端部壁１５によって、その後、半径方向に、且つ一様に変形するように束縛されるであろう。これによって、パンチ１１とダイ１０との間に配置された金属シート１４を成形することが可能になる。
【００４１】
１つの非限定的な典型的実施形態において、成形されるべき金属シート１４は、３８ｍｍの直径を備えた１５−５ＰＨ鋼鉄円筒の形態をとる。パンチ１１は、半径Ｒ＝１９ｍｍ及び高さＨ＝１５ｍｍを備えたゴム状弾性体（９０ショアＡポリウレタン）から成る円筒である。型、即ち、ダイ１０の内側面は、２１ｍｍの半径を有する。ダイ１０と金属シート１４との間の距離Ｇは、Ｇ＝２ｍｍである（図１ｂ参照）。
【００４２】
ゴム状弾性体に対するハンマー１２の軸方向衝撃速度ＶZは、３４ｍ／ｓと測定されている。この軸方向衝撃速度ＶZは、幾何学的条件に、且つ金属シート１４を構成する材料の特性に適合される。軸方向衝撃速度ＶZは、前記金属シート１４の可塑化を可能とするように計算される。
【００４３】
次の決定式である式（１）を用いて、ダイ１０に対する、パンチ１１／金属シート１４・アセンブリの半径方向衝撃速度ＶR（半径方向打撃速度）を見積もることが可能である。
【００４４】
【数１】
0006321674.tif 000002
【００４５】
式（１）において、ＶRは半径方向速度を表し、ＶZは軸方向移動速度（ハンマー１２によって与えられる）を表し、Ｒ／Ｈはパンチ１１のアスペクト比を表し、且つＧ／Ｒは、パンチ１１の半径Ｒに対する（金属シート１４とダイ１０との間の）距離Ｇの比を表す。ハンマー１２に伝達されるべき最小の軸方向速度ＶZ_minは、これによって、金属シート１４の可塑性変形（金属シートの「可塑化」）を得るのが可能になるものである。
【００４６】
成形装置は、それ故に、成形されるべき金属シート１４の厚さの関数として、この軸方向速度ＶZを制御するための手段を備え、その制御方法によれば、ハンマーのこの軸方向速度ＶZは、このように決定された最小の軸方向速度ＶZ_minよりも大きい。
【００４７】
注目されるべきことであるが、半径方向の衝撃速度ＶRは、軸方向速度ＶZに直接比例し、且つ前に述べた見解は、それ故に、半径方向速度にも同様に当てはまる。
【００４８】
３０ｍ／ｓという推定の半径方向衝撃速度ＶRが、この例の数値データと共に得られる。ＶRとＶZとの間の比率は、その場合、８８％である。
【００４９】
ゴム状弾性体に対するハンマー１２の衝撃の間、衝撃によって、動的圧力波が発生され、ゴム状弾性体におけるこの波の伝搬の速度は、衝撃速度ＶRよりも著しく大きい。金属シートは、その場合、パンチの半径方向変形によって、ダイ１０の内側面に向けて押される。
【００５０】
更に、金属シート１４が、パンチ１１の変形の効果の下で、ダイ１０と最初に接触する場合、型（特に溝部１６）と接触していない、ある一定のゾーンが残存する。これは、特に、ダイ１０が比較的大きな深さの幾何形状を有するゾーンに対して当てはまる（例えば、装飾的エッチング又は機能的幾何形状）。ゴム状弾性体パンチ１１及び金属シート１４は、局所的に変形し続け、且つ、衝撃の間、それらの変形速度は、半径方向変形速度ＶRよりも著しく大きい可能性がある。
【００５１】
金属シート１４の塑性変形は、衝撃の際に発生される圧力が、ユゴニオ（Ｈｕｇｏｎｉｏｔ）弾性限界よりも大きい場合に観察される。金属シート１４は、その場合、ダイ１０の形状に、特に溝部１６の形状に完全に沿う。金属シート１４のこの塑性変形は、半径方向の打撃速度ＶRが、次の方程式を立証する場合に生じる。
【００５２】
【数２】
0006321674.tif 000003
【００５３】
式（２）において、σELは金属シート１４の弾性限界であり、Ｚeはダイ１０の音響インピーダンスであり、Ｚfは金属シート１４の音響インピーダンスであり、ｖfは金属シート１４のポアソン比であり、ｓは、１よりも大きいか、又は１に等しい安全因子である（この非限定的な典型的実施形態では１．１に等しい）。
【００５４】
この塑性変形基準は、（式（１）を用いることによって）パンチ１１に対する衝撃の瞬間における、ハンマー１２の軸方向速度ＶZに関する条件に解釈される。
【００５５】
磁界を発生させるための手段は、それ故に、ハンマー１２に、この閾値よりも大きな軸方向打撃速度ＶZを与えるように寸法取りされる。速度ＶZは、それ故に、好ましくは、２０ｍ／ｓと２００ｍ／ｓとの間にあるだろう。
【００５６】
湾曲した金属シート１４の型押しによる変形の方法は、現在の非限定的な典型的実施形態において、以下のステップである、即ち、
−ダイ１０の中に金属シート１４を配置するステップと、
−金属シート１４の内側にパンチ１１を配置するステップと、
−この方向（Ｚ）における所定値よりも大きな速度（ＶZ）をハンマー１２に与える磁界を発生させるステップと、
−長手方向軸（Ｚ）に沿って、パンチ１１に対してハンマー１２を打撃するステップと、
−金属シート１４の塑性変形を得るのに十分な半径方向衝撃速度ＶRで、パンチ１１を半径方向に変形させるステップと、
を備える。
【利点】
【００５７】
換言すれば、距離Ｇ、即ち、金属シート１４とダイ１０との間の距離は、有利なことに、ゼロでない値に選択され、それによって、高速で移動中に金属シート１４を設定することが可能である。この高速変形は、より効率的な成形、及び弾性復帰における減少を可能にする。
【００５８】
そのような装置は、従って、弾性復帰の現象をかなり減少させる利点を有し、且つ、１．５ｍｍよりも大きな厚さを有するシート金属部品を、弾性成形によって成形することを可能にする。これは、ハンマーに伝達される速度が、半径方向衝撃速度を得ることを可能にする限りにおいてであり、そのような条件では、金属シートを、自身の可塑変形範囲内にもたらすことが可能である。
【異形例】
【００５９】
前述の例は、例証として与えられてきたものであり、且つ網羅的なものではない。特に、ダイ１０の寸法と実質的に同一である寸法を有する金属シート１４を成形することによって本発明を実行することは、可能かもしれない。パンチとシートの間でゼロでない距離を維持するためには、ゴム状弾性体パンチ１１は、この場合、実質的にはより小さな寸法を有するであろう。
【図１ａ−１ｂ】
0006321674.tif 000004
【図２】
0006321674.tif 000005
【図３】
0006321674.tif 000006
【図４】
0006321674.tif 000007
【図５】
0006321674.tif 000008